先端部に撮像部および照明部を有する挿入部と、前記挿入部の内部を挿通し、基端部側に接続される光源装置からの照明光を前記照明部まで導光する、開口率NAが0.46~0.90であるライトガイドと、を具備し、前記ライトガイドが鉛を含まないガラスからなる複数のファイバを有し、2.5GyのX線照射後に64ルーメン/mm2の光を600分導光する回復処理を行うX線耐性試験後の380nm~750nmの光の積算光量が前記X線耐性試験前の前記積算光量の67以上であり、かつ、380nm~470nmの光の積算光量/470nm~580nmの光の積算光量で示される青色光量比が、前記X線耐性試験前の前記青色光量比の60以上であることを特徴とする内視鏡。前記ファイバのコアガラスは、屈折率ndが1.56~1.74であり、ASiO2:20~55wt、B1B2O3:0~4.0wt、B2P2O5、およびGeO2を含まず、CBaOSrOLa2O3Lu2O3Ta2O3Gd2O3WO3:25~72wt、DZnO:0~30wt、EAl2O3を含まず、FZrO2を含まず、GPbO、および、As2O3を含まず、HNa2OK2O:0~15wt、ISb2O3:0~0.050wt、JNa2SO4K2SO4:0.26~1.63wt、の組成を有することを特徴とする請求項1に記載の内視鏡。前記ライトガイドの内部または外部の少なくともいずれかに、X線を遮蔽する可撓性のX線遮蔽部材を有することを特徴とする請求項2に記載の内視鏡。前記X線遮蔽部材が、X線被照射長に対して70以上の長さの前記挿入部を被覆していることを特徴とする請求項3に記載の内視鏡。前記X線遮蔽部材が、W、Ta、もしくはBiの金属、金属酸化物または合金からなることを特徴とする請求項4に記載の内視鏡。前記複数のファイバのそれぞれが、表面にX線を遮蔽するX線遮蔽コーティング層を有することを特徴とする請求項5に記載の内視鏡。前記X線遮蔽コーティング層が、W、Ta、もしくはBiの金属、金属酸化物または合金からなることを特徴とする請求項6に記載の内視鏡。前記X線遮蔽コーティング層の厚さが0.5μm以上3μm以下であることを特徴とする請求項7に記載の内視鏡。前記X線耐性試験後の前記ライトガイドの380nm~750nmの光の積算光量が、前記X線遮蔽部材を具備しない内視鏡の前記X線耐性試験後のライトガイドの前記積算光量の110以上であることを特徴とする請求項8に記載の内視鏡。前記複数のファイバの隙間にX線を遮蔽するX線遮蔽微粒子を有することを特徴とする請求項9に記載の内視鏡。前X線遮蔽微粒子が、W、Ta、もしくはBiの金属、金属酸化物または合金からなることを特徴とする請求項10に記載の内視鏡。前記複数のファイバを収容するチューブ内の前記X線遮蔽微粒子の占有率が0.5以上5以下であることを特徴とする請求項11に記載の内視鏡。前記撮像部がカラー画像を撮像することを特徴とする請求項12に記載の内視鏡。前記ファイバのコアガラスは、B11B2O3:0~2.0wt、C1BaOSrOLa2O3Lu2O3Ta2O3Gd2O3WO3:39~46wt、D1ZnO:4~16wt、H1Na2OK2O:4~10wt、I1Sb2O3:0.001wt~0.010wt、J1Na2SO4K2SO4:0.32~0.78wtの組成を有することを特徴とする請求項2に記載の内視鏡。本発明の一態様の内視鏡は、先端部に撮像部および照明部を有する挿入部と、前記挿入部の内部を挿通し、基端部側に接続される光源装置からの照明光を前記照明部まで導光する、開口率NAが0.46~0.90であるライトガイドと、を具備し、前記ライトガイドが鉛を含まないガラスからなるファイバを有し、2.5GyのX線照射後に64ルーメン/mm2の光を600分導光する回復処理を行うX線耐性試験後の380nm~750nmの光量が前記X線耐性試験前の前記光量の68以上であり、かつ、380nm~470nmの光量/470nm~580nmの光量である青色光量比が、前記X線耐性試験前の前記青色光量比の60以上である。<第1実施形態>図2に示すように、第1実施形態の内視鏡1を具備する医療用の内視鏡システム20は、画像信号を処理するプロセッサ21と、内視鏡画像を表示するモニタ22と、使用者が使用条件等を設定するための入力部23と、光源装置24と、を具備する。内視鏡1は、先端部32にカラー内視鏡画像を撮像する撮像部33および照明部34を有する挿入部31と、挿入部31の内部を挿通し、基端部側のライトガイドコネクタ35を介して接続される光源装置24からの照明光を照明部34まで導光するライトガイド13と、CCD等を有する撮像部33とプロセッサ21とを接続する電子コネクタ36と、を具備する電子内視鏡である。なお、内視鏡1は、390nm~445nmの第1波長帯の照明光と、530nm~550nmの第2波長帯の照明光とを用いた特殊光NBI観察が可能である。例えば、挿入部31はLG13に加えて、屈曲性を適度に保つため外周部に厚さ0.2mmのSUS304からなるフレックスおよび蛇菅等を有し、外径は15mmである。低侵襲化のために挿入部31の細径化は重要であり、そのためライトガイド13の直径も後述するように、例えば径1.8mmと細径化されている。<ファイバの製造方法>ここで、ライトガイドファイバの製造方法について簡単に説明する。すでに説明したようにライトガイドファイバ10は、光を透過する高屈折率ガラスからなるコア11の外周部に光がコア側面から外へ漏れないように反射する低屈折率ガラスからなるクラッド12を有する。ライトガイドファイバ10の製造方法としては例えばプリフォーム法がある。プリフォーム法においては、最初に、クラッド径およびコア径の大きなプリフォームがロッドインチューブ法または二重ルツボ法等で作製される。ロッドインチューブ法はクラッドガラスからなるチューブの中空部にコアガラスからなるロッドを挿入し、電気炉等によりガラスの外周部から加熱して可撓性を付与し、紡糸、すなわち加熱し引き伸ばす、ことにより、所望の径のファイバ10を得る。二重るつぼ法は、コアガラスを熔融するルツボと、その周りにクラッドガラスを熔融するルツボ、すなわち二重ルツボを設置し、熔解したコアガラスを押し出すノズルの周囲に熔解したクラッドガラスを押し出すノズルを配置し、熔解したコアガラスとクラッドガラスとを同時に各ノズルから引き出して紡糸することにより、所望の径のファイバ10を得る。なお、クラッドガラスには以下に示す条件が要求される。それは、1屈折率ndがコアガラスよりも小さい。2化学的耐久性が良い。3熱膨張係数αがコアガラスと近い値である。4ファイバ線引き時にガラスに結晶が析出しない。5コアガラスとの融着性が良い。等である。このためクラッドガラス材料としては、公知の鉛フリーガラスの中から、後述の実施形態のコアガラスとの相性を考慮した上で選択されるが、例えば、SiO2:41~46重量、B2O3<14重量、Al2O3<10重量、Na2O<11重量、K2O<14重量、Li2O<1.5重量、F<0.2重量、および慣用量の清澄剤を含む組成のガラスを用いることができる。医療内視鏡は暗い体腔内を観察するために被写体を照明する必要がある。このため、光源装置が発生した光を、内視鏡の挿入部先端部に配設された照明部まで導光するためにライトガイドが用いられる。医療内視鏡に用いられるライトガイドでは、体内を広く照明する必要があるためNAが0.55~0.90程度と通信用ファイバ等に比べ大きなNAが必要とされる。例えば、コアガラスの屈折率ndが1.56~1.74が必要であり、クラッドガラス材料は、それよりも屈折率の小さい材料、例えば屈折率ndが1.47~1.52のガラスが選択される。<測定方法>次に、光量およびX線耐性試験の方法について説明する。測定にはファイババンドルであるLG単体と、LGを実装した内視鏡の両方を用いた。最初にLG単体測定について説明する。LG単体測定には、直径30.0μmのファイバ2800本の表面にシリコーンオイルを塗布し、厚さ0.1mmのシリコーンチューブ内に充填し作製した、直径1.8mm、長さ1mの、図3に示すファイババンドルLG13を用いた。図4に示すように、光量測定では、LG13の一方の端部が光源装置24に接続され、他方の端部が積分球40に挿入される。光反射率が高く高拡散性の内壁を有する積分球40はLG13からの照明光を均一化し、光量計41に導光する。光源装置24はキセノンランプを光源とし、64ルーメン/mm2の光量を発生する。すなわち、LG13内を導光された光は、キセノンランプ光源と比視感度と同じ感度を持つ積分球40を介して光量計41において波長380~750nmの光量の積分値カウント数が白色光Wの積算光量として測定された。また、分光放射輝度計CS-1000コニカミノルタセンシング製により積分球40に入力した光を測定し、青色光Bと、緑色光Gと、赤色光Rの各波長帯の光量の積分値が、各色光の積算光量として算出された。なお、本明細書においては、白色光Wとは波長380~750nmの光を、青色光Bとは波長380~470nmの光を、緑色光Gとは波長470~580nmの光を、赤色光Rとは波長580~750nmの光をいう。次に、図5に示すように、LG13を、渦巻状に巻いて照射台43の上のX線照射範囲44に置いた。そしてX線撮影装置42管電圧=100kV、管電流=2.0mA、波長=0.05nm~0.3nmを用いX線源との間隔30cmにて、照射量が2.5Gyグレイになるまで、X線が照射された。X線耐性試験では、X線照射後に回復処理が行われた。すなわち、X線照射後のLG13を、再度、光源装置24に接続し、64ルーメン/mm2の照明光を600分導光する回復処理を行った。この回復処理は、より実際の内視鏡の使用環境に近いX線耐性を評価するために行う処理である。すなわち、内視鏡1をX線照射下で使用するときに、ライトガイド13にはX線照射による着色と同時に光源から供給される光のエネルギーによる着色の回復も起こることを鑑みたものである。本評価方法は、例えば、X線照射量が、2.5Gyと、通常の1回の手術等で照射される照射量の数百回分に相当するX線を一度に照射する加速試験である。このため、ガラスは強く着色し、回復処理の効果もガラス組成により差がある。しかし、X線耐性加速試験方法として妥当な方法であることは別途、確認されている。そして、X線照射前と回復処理後に、それぞれ白色光の積算光量を測定し、X線照射前の積算光量に対する回復処理後の積算光量をパーセントにて表示したものを白色光X線耐性値:XRとして、X線耐性の尺度とした。なお、X線耐性値XRは小数点1桁で四捨五入した。このため、99.5以上の場合には100となる。白色光X線耐性値XRは、X線照射による波長380nm~750nmの白色光の積算光量の減少量を示す指標であり、100であればX線照射による着色が完全に照射前まで回復したことを示し、70であれば30光量が減って暗くなったことを示す。なお、光量はLG13の透過率に比例するため、光量変化は着色によるLG13の透過率変化とみなすことができる。例えば光量10変化は透過率10変化に相当する。また、内視鏡による体内観察では演色性ColorRenditionが重要であるために、白色光に加えて、緑色光および青色光についても光量変化を測定した。なお、青色光波長380~470nmの積算光量変化は、明るさを示す緑色光波長470~580nmの積算光量との比、青色光B/緑色光Gで評価し、X線耐性値XRRを算出した。次に、LG13を実装した内視鏡1の測定方法について説明する。これは、LG単体測定に用いたLGと同じ製造方法で製造されたLGを内視鏡1に実装した模擬実装試験である。内視鏡1としては、大腸用内視鏡長さ3.6m、先端外径15mmおよび小腸用内視鏡長さ3.6m、先端外径10mmを用いた。図6に示すように、光量測定は、図4と同じシステムにて行った。すなわち、LGを模擬実装した内視鏡1のライトガイドコネクタ35を光源装置24に接続し、先端部32からの出射光の380nm~750nmのスペクトル光量を測定した。そして、W、B、Gの各色光の光量を算出した。次に、図7に示すように、内視鏡1の先端部32から1mの範囲にX線を照射した。X線照射量は大腸用内視鏡では2.5Gy、小腸用内視鏡では14Gyとした。その後、LG単体試験と同じ回復処理を行った後に、再度、光量測定を行った。更に、模擬実装試験では、実際に、白色光観察およびNBI観察を行い、内視鏡画像の明るさ/演色性を、測定者の主観にもとづき、優、良、可、不可の4段階で評価した。<第1実施形態~第3実施形態および比較例1、2>ライトガイド13~13Bが鉛を含まない第1~3の組成のガラスからなるファイバを有する第1~3の実施形態の内視鏡1、1A、1B、ライトガイド13Xが第4の組成の鉛含有ガラスからなるファイバを有する比較例1の内視鏡1X、ライトガイド13Yが従来の第5の組成の鉛フリーガラスからなるファイバを有する比較例2の内視鏡1Yについて、X線耐性試験を行った結果を、表1に示す。なお、今回の検討で実施例と比較例に検討した各LGの構成は以下の通りである。表1内視鏡1のLG13は、SiO2:34.0wt、B2O3:7.0wt、BaO:27.0wt、La2O3:15.0wt、ZnO:9.0wt、Na2O:3.7wt、Na2SO4:0.3wt、Sb2O3:0.03wtのコアガラスと、SiO2:75.14wt、B2O3:10.07wt、Al2O3:1.06wt、CaO:2.57wt、Na2O:11.16wtのクラッドガラスと、からなる。内視鏡1AのLG13Aは、SiO2:40.03wt、B2O3:0wt、BaO:26.87wt、La2O3:9.27wt、Ta2O3:3.00wt、ZnO:12.08wt、Na2O:6.02wt、K2O:2.18wt、Na2SO4:0.32wt、Sb2O3:0.005wt、かつFeの含有量が0.40ppm、Crの含有量が0.01ppm、Coの含有量が0.01ppm、Niの含有量が0.01ppm、およびPtの含有量が0.20ppmのコアガラスと、SiO2:75.14wt、B2O3:10.07wt、Al2O3:1.06wt、CaO:2.57wt、Na2O:11.16wtのクラッドガラスと、からなる。内視鏡1BのLG13Bは、SiO2:36.40wt、B2O3:1.90wt、BaO:26.87wt、La2O3:8.70wt、Ta2O3:4.99wt、ZnO:6.03wt、Na2O:7.42wt、K2O:2.18wt、Na2SO4:0.50wt、Sb2O3:0.001wt、かつFeの含有量が0.40ppm、Crの含有量が0.01ppm、Coの含有量が0.01ppm、Niの含有量が0.01ppm、およびPtの含有量が0.00ppmのコアガラスと、SiO2:75.14wt、B2O3:10.07wt、Al2O3:1.06wt、CaO:2.57wt、Na2O:11.16wtのクラッドガラスと、からなる。内視鏡1XのLG13Xは、SiO2:72.2wt、PbO:20.0wt、Al2O3:0.7wt、CaO:1.2wt、Na2O:2.3wt、K2O:3.6wtのPb含有コアガラスと、SiO2:71.9wt、B2O3:3.4wt、Al2O3:0.7wt、MgO:5.2wt、CaO:3.7wt、Na2O:14.5wtのクラッドガラスと、からなる。内視鏡1YのLG13Yは、SiO2:43.4wt、B2O3:14.5wt、BaO:23.5wt、La2O3:1.7wt、Al2O3:4.5wt、MgO:5.2wt、Na2O:4.7wt、K2O:2.47wt、Sb2O3:0.03wtのコアガラスと、SiO2:67.1wt、B2O3:10.1wt、Al2O3:3.2wt、ZnO:5.2wt、BaO:2.4wt、Na2O:7.2wt、K2O:4.8wt、のクラッドガラスと、からなる。ここで、ライトガイド13~13Bのコアガラスの屈折率ndは1.56~1.74と比較的高く、このため、ライトガイドは開口率NAが0.46~0.90と高い。開口率NAが前記範囲以上であれば、医療内視鏡の仕様の照射範囲を照射可能であり、前記範囲以下であれば光学系の設計が容易であり、かつ安価に製造することができる。すなわち、医療用内視鏡用のLG13は、体内を広く照明する必要があるため、通信用光ファイバなどに比べて大きい開口数NA、例えば0.55以上が必要である。一般的な用途のLGのNAは、0.62~0.66であり、高NAタイプでは0.72や0.87などのものがある。また、コアガラスの屈折率ndが前記範囲以上であれば、要求される開口率NAを得ることができ、前記範囲以下であれば光学系の設計が容易であり、かつ安価に製造することができる。一方、シリカを主成分としてアルカリやアルカリ土類などを含むクラッドガラスの屈折率ndは、1.47~1.52である。そして、ライトガイド13~13のコアガラスは、屈折率ndが1.56~1.74であり、以下の要件を満たしている。ASiO2B2O3:50w以下、BSiO2:20~45wt、CB2O3:1~10wt、DBaOSrO:20~35wt、D2SrO:0~15wt、EZnO:0~30wt、FR2O3Rは、La、Gd、Y、Lu、またはR2O5Rは、Ta、Nb、から選ばれた1種以上:0.1~30wt、GAl2O3:0~10wt、HZrO2:0~8wt、Iアルカリ金属酸化物:0~10wt、JSb2O3:0~0.15wt、の組成を有する。Feの含有量が1.0ppm以下、Crの含有量が0.1ppm以下、Coの含有量が0.01ppm以下、Niの含有量が0.1ppm以下である。なお、ライトガイド13Aと13Bのコアガラスは、更に、以下の要件を満たしている。ASiO2:20~55wt、B1B2O3:0~4.0wt、B2P2O5、およびGeO2を含まず、CBaOSrOLa2O3Lu2O3Ta2O3Gd2O3WO3:25~72wt、DZnO:0~30wt、EAl2O3を含まず、FZrO2を含まず、GPbO、および、As2O3を含まず、HNa2OK2O:0~15wt、ISb2O3:0~0.050wt、JNa2SO4K2SO4:0.26~1.63wt。更に、ライトガイド13Aと13Bのコアガラスは、Feの含有量が3ppm以下、Crの含有量が0.03ppm以下、Coの含有量が0.01ppm以下、Niの含有量が0.02ppm以下、およびPtの含有量が0.2ppm以下である。なお、ライトガイド13Bのコアガラスは、更に、以下の要件を満たしている。B11B2O3:0~2.0wt、C1BaOSrOLa2O3Lu2O3Ta2O3Gd2O3WO3:39~46wt、D1ZnO:4~16wt、H1Na2Oおよび/またはK2O:4~10wt、I1Sb2O3:0.001wt~0.010wt、J1Na2SO4および/またはK2SO4:0.32~0.78wt。なお、上記記載を満たす不純物含有量であれば、例えば、日本国特開2011-116621号公報の実施例1~27、特に実施例22~27に開示の組成のコアガラスであっても、ライトガイド1Aと同様の特性を有するLGを作製することも可能である。クラッドガラスは、屈折率、コアガラスとの熱膨張係数の差、コアガラス/クラッドガラスの濡れ性、相互成分拡散をしにくい、などの項目により選択された。なお、表1に示したX線耐性値XRと実際の内視鏡画像観察における使用者の感覚との対応をとったところ、白色光の場合には、XR=68が、明らかに暗くなったと認識される許容下限値であった。これに対して、XRが89以上ではあまり変化を感じさせることがなく、100では、まったく変化が認識されなかった。なお、模擬実装試験の結果等から、演色性に関しては、腫瘍や血管の情報が含まれている青色光強度が小さくなってしまうために、X線耐性値:XRRは60が、使用者が患部画像を再現性よく判断できる許容下限値であった。これに対して、XRRが80以上では使用者がほとんど着色を感じることがなく、XRRが90以上ではまったく着色を感じることがなかった。表1に示すように、従来の組成の鉛フリーガラスからなるファイバを有する比較例2の内視鏡1Yは、X線耐性が悪い。なお鉛含有ガラスからなるファイバを有する比較例1の内視鏡1XはX線耐性が良いが環境問題に対応していない。これに対して、実施形態の内視鏡1~1Bは、鉛フリーガラスLGを有しているが、X線耐性に優れている。すなわち、内視鏡1~1Bはライトガイドのファイバは、白色光X線耐性値XR2.5GyのX線照射後に64ルーメン/mm2の光を600分導光する回復処理を行うX線耐性試験後の380nm~750nmの光の積算光量とX線耐性試験前の積算光量の比が67以上であり、かつ、X線耐性値XRR380nm~470nmの光の積算光量/470nm~580nmの光の積算光量で示される青色光量比と、X線耐性試験前の前記青色光量比との比が60以上である。更に、内視鏡1Aは、白色光X線耐性値:XRが89以上でありX線耐性値XRRも80以上である。更に、内視鏡1Bは白色光X線耐性値:XRが100でありX線耐性値XRRも90以上である。更に、LG13の開口率NAも内視鏡用としての仕様を満足する0.46~0.90である。更に実施形態の内視鏡1~1Bは、撮像部33が撮像したカラー内視鏡画像の演色性が劣化することがないため、適切な診断等が可能である。<第4実施形態>次に第4実施形態の内視鏡1Cについて説明する。内視鏡1Cは、内視鏡1と同じガラス組成のLG13を有しており、類似しているために同じ構成要素には同じ符号を付し、説明は省略する。すでに説明したように、内視鏡1A、1Bは非常に優れた特性を有する。しかし、内視鏡1に比較するとLGの製造コストが高い。これは、内視鏡1では通常の光学ガラスの製造設備や製造プロセスと同じレベルで管理すればよいが、内視鏡1A、1Bで使われるLGは、不純物混入を避けるため、専用の炉や原料、製造プロセスを極めて高度な管理により必要とするためである。このため、比較的安価な内視鏡1のLGを用いての特性改善を検討した。図8に示すように、本実施形態の内視鏡1Cは、X線を遮蔽する可撓性のX線遮蔽部材であるフレックス14を有する。ここで、内視鏡1Cの挿入部31は外側からコーティング層19/樹脂層18/メッシュ17/フレックス14外側フレックス14A/内側フレックス14Bからなり、挿入部31の内部は、LG13等が挿通される空洞となっている。すでに説明したように、強い放射線被曝環境下で使用される通信用光ファイバにX線遮蔽部材を用いることは公知である。しかし内視鏡においては挿入部31の細径化、生体安全性、カラー画像の演色性および可撓性保持等の観点から公知の通信用光ファイバ用遮蔽部材を、そのまま用いることは困難であった。ここで、内視鏡の挿入部31の外径について説明する。大腸用内視鏡では外径φ10~13mmが多く、最大のものではφ15mm程度である。小腸用内視鏡では外径φ9~10mm、尿管用内視鏡では外径φ2.8~3.5mm、胆道用内視鏡では外径φ5mm前後である。内視鏡の外径が太くなると患者の負担が増える。このため、例えばLG13外周部を厚いSUS等で覆うなどのX線遮蔽手段は、外径を維持することができないため用いることができない。発明者は鋭意検討の結果、例えばφ15mmの医療用内視鏡に関して、観察や診断に支障のないX線耐性を確保し、かつ患者負担減のために外径増加を0.4mm以下に抑え、かつ工業的に現実的な価格で提供する手段を検討した。内視鏡1CのLG13は、内視鏡1と同じ組成の鉛フリーガラスLGである。しかし、内視鏡1Cでは、挿入部31の外側フレックス14Aとして、厚さ0.1mmのタングステンリボンが使用されている。挿入部31の全長は3.6mであるが、先端部32から湾曲部にかけての15cmを除く基端部側の3m45cmの範囲に、タングステンリボンが外側フレックス14Aとして巻回されている。更に厚さ0.1mmの内側フレックス14Bの材料も、Ni、Moなどの、よりX線遮蔽能力が高い成分がSUS304よりも、多く含まれる同じ厚さのSUS310Lに変更されている。表1に示すように、内視鏡1CのX線耐性は、外側フレックス14Aおよび内側フレックス14BがSUS304である内視鏡1Y比較例2に比べると大きく改善している。なお、X遮蔽部材の形態としては、フレックス14に限られず、図8に示した挿入部31の網状管、図9に示す挿入部31の可撓管ブレード14Cなどを遮蔽部材としてもよい。すなわち、所定以上のX線耐性を有するガラスからなるLG13とX線遮蔽材料とを組み合わせることで、内視鏡外径を最小限に抑えつつ、より優れたX線耐性特性を達成することができる。また、ガラス組成等の変更だけでは所望のX線耐性特性が得られなくとも、X線遮蔽部材と組み合わせることにより、所望のX線耐性特性を有する内視鏡を得ることも可能である。X線遮蔽材料は、V、Cr、Mn、Fe、Co、Ni、Cu、Zn、Ga、Zr、Sr、Y、Nb、Mo、Tc、Ru、Rh、Pd、Ag、In、Ba、Hf、Ta、W、Re、Os、Ir、Pt、Au、Bi、ランタノイド、アクチノイドから選ばれた少なくとも1つの金属元素を含む金属、酸化物、窒化物、化合物、混合物、合金を主成分とした材料からなる。一般的に物質の密度が高いほどX線遮蔽能力が高くなる。従って、元素表におけるVIII~IX属を最大に、IVA属からVB属までの金属においてX線遮蔽が高く、5周期、6周期の元素が特にX線遮蔽効果が高い。例えば、4周期の中ではNiが、もっともX線遮蔽の能力が高く、次いでCu、Co、Feの遮蔽能力が比較的高い。5周期では全体的に4周期のものよりX線遮蔽能力が高く、Ru、Rh、Pd、などの遮蔽能力が比較的高い。6周期では、全体的に5周期のものよりX線遮蔽能力が高く、W、Re、Os、Ir、Pt、Auの遮蔽能力が比較的高い。ここで、実際の使用では、X線遮蔽部材を内視鏡の基本機能を損なわずに設置することが必要である。また、化学的安定性、加工性、コストなどを鑑みて、総合的に適切な材料を選ぶ必要がある。更に内視鏡の破損などにより生体と接触した場合を想定し、X線遮蔽部材は生体に安全な材料を選ぶ必要がある。これらの視点から、Tlなどの毒物およびThなどの放射線物質はX線遮蔽部材の選択対象から削除された。また、コストの点からは、Pt、Au、Irなどは高価なため工業的に使用範囲が限られる。Ag、Ba、SrなどではX線遮蔽能力がW、Ta、Biに比べて低いため、使用範囲が限られるが比較的安価である。Ba、Srなどは、硫酸化塩などの化合物も使用できる場合がある。特にW、Ta、もしくはBiの金属、金属酸化物または合金はX線遮蔽能力が高く、安全性とコストとのバランスが取れているため、内視鏡のX線遮蔽部材材料として特に好ましい。金属、金属化合物および合金はバルク状態では硬いため可撓性を付与する必要がある。このため、X線遮蔽部材として用いるためには、熱硬化型エラストマーまたは熱可塑型エラストマーなどのゴム状弾力性を有する材料に上記金属/金属成分を含有したり、金属をリボン状またはメッシュ状に成型したり、薄膜または微粒子の形態でLG13に付加したりする。すでに説明したように、例えば、タングステン金属からなるリボンの場合には、厚さは0.05~0.2mmが好ましい。前記範囲内であれば所望のX線遮蔽が可能であり、かつ可撓性が確保される。なお、Fe、Cr、Ni、Moなどを含んだSUSも、X線遮蔽効果を有するが、その効果は高くはない。しかし、SUSは、すでに説明したように内視鏡の屈曲性を適度に保つためにフレックス材料として使用されている。標準的に使われる使用されているフレックスはSUS304からなるが、SUS304よりもX線遮蔽能力の高いオーステナイト系のSUS310、SUS836、SUS890等を用いることにより、より高いX線遮蔽効果を得ることができる。また、X線遮蔽能力の高い前述した5周期、6周期の元素を含む高密度な材料、例えばW、TaまたはBiなどを高濃度で含む材料は一般的に剛性が高い。内視鏡の屈曲性を適度に保つために、高密度材料からなるX線遮蔽部材とSUS部材の2つの部材を組み合わせてフレックス14として使用することも有効である。以上の説明のように、医療内視鏡では、X線遮蔽部材は材料選択だけでなく、X線を遮蔽する部分にあわせて、X線遮蔽能力と、低侵襲化と、コストと、のバランスをとることが重要である。更に医療内視鏡では公知の光ファイバでは問題とならなかった演色性の劣化防止等のために、X線遮蔽部材が及ぼす影響は非常に大きく、公知の強い放射線被曝環境下で使用される通信用光ファイバとは全く異なる取り組みが必要であった。<第5実施形態>次に第5実施形態の内視鏡1Dについて説明する。内視鏡1Dは内視鏡1と同じガラス組成のLG13を有しており、類似しているために同じ構成要素には同じ符号を付し、説明は省略する。図10に示すように、内視鏡1Dでは、X線遮蔽部材として、市販の比重11.6、厚さ0.2mmのタングステンゴムシートである樹脂シート14Dが挿入部31に巻回されている。樹脂シート14Dは、先端から湾曲部にかけての15cmの範囲には設けず、基端部側の約3m85cmの範囲に設けた。表1に示すように、内視鏡1Dは、X線遮蔽材料がない内視鏡1Y比較例2に比べ、X線耐性が大きく改善している。また、樹脂シート14Dに替えて、Wを混入した0.1mm厚のエチレンビニールゴムシート比重13.4を用いても、略同様の結果が得られた。また、シリコーンチューブもしくはゴアテックス登録商標チューブなどのLG被覆チューブ、湾曲部の被覆ゴム、軟性部の樹脂などの内視鏡用ゴム、または樹脂部材などをX線遮蔽部材としてもよい。なお、可撓性を有するX線遮蔽部材として、ゴムなど屈曲耐性の高い材料を用いても大きく急激に曲がる湾曲部では劣化して破損する場合がある。しかし、緩やかに曲がる軟性部に配設するだけでも、適度な屈曲性と観察性能X線耐性とを両立することが可能である。内視鏡にX線遮蔽材料を配設する範囲は、X線が照射される箇所だけでよい。すなわち、内視鏡のX線照射される箇所は、主に挿入部31である。挿入部31はLG13が内蔵されている箇所でもあり、遮蔽効果部材を挿入部31に配設することで、挿入部31の内部に挿通されたLG13のX線被曝量を軽減することができる。すなわち、LGのX線耐性評価試験では、LGの全長にX線を照射したが、実際の内視鏡では、挿入部31の先端から所定長さの範囲にだけX線が照射される。例えば、大腸用内視鏡ではX線照射範囲は、湾曲部15cmを含む1m程度である。このため、湾曲部にはX線遮蔽部材を設けなくとも残りの約85cmにX線遮蔽部材を設ければ、操作性を従来と同じに保つことができる。なおX線照射範囲は内視鏡により異なる。例えば、ある内視鏡ではX線被照射範囲が先端から40cmである。この内視鏡においてX線遮蔽部材を被覆する範囲を、24cm、28cm、32cmと3通りに換えてX線耐性試験を行った結果、遮蔽範囲28cmが、許容可能下限であった。すなわち、X線被照射範囲に対して、X線遮蔽部材を被覆する範囲が70以上あれば許容範囲であった。この結果から、X線遮蔽部材は、X線被照射長に対して70以上、好ましくは85以上の長さの挿入部31を被覆していればよい。<第6実施形態>次に第6実施形態の内視鏡1Eについて説明する。内視鏡1Eは内視鏡1と同じガラス組成のLG13を有しており、類似しているために同じ構成要素には同じ符号を付し、説明は省略する。図11に示すように、内視鏡1Eのバンドル径1.95mmのライトガイド13Eの2800本のファイバ10Eは、それぞれがX線遮蔽コーティング層15を有する。更に図12に示すように、ライトガイド13Eは外径30.5μmのファイバ10Eの隙間に多数のX線遮蔽微粒子16を有する。酸化タングステンWOを大気圧プラズマ法により形成したX線遮蔽コーティング層15の厚さは1μmである。金属タングステンからなるX線遮蔽微粒子16の直径は0.01~1μmである。ライトガイド13Eの製造方法は以下の通りである。最初に、1μmの酸化タングステン膜を外周部に均一に成膜した1m長の2800本のファイバ10Eの両端が仮固定される。仮固定されたライトガイドは、X線遮蔽微粒子16が振りかけられた後に、両端が水平方向に保持された状態で、上下に大きく振られる。X線遮蔽微粒子16の散布処理および加振処理を30回、繰り返すことにより、ライトガイド中に均一にX線遮蔽微粒子16が分散された。ライトガイドは、シリコーンチューブに挿入された後、更に両端がステンレス筒内径1.95mm、外径2.6mmにより接着剤で固定された。ライトガイド13Eのシリコーンチューブ内における微粒子の占有率Pは0.75であった。ここで微粒子占有率Pは、ライトガイド13Eをエポキシ樹脂に含浸し微粒子を固定した後に断面研磨を行い、断面を顕微鏡観察することにより算出した断面における占有率である。占有率=LG断面に含まれる微粒子の総面積/LGバンドルの断面積×100表1に示すように、X線耐性試験の結果、内視鏡1Eの白色光XRは80であり、X線遮蔽部材を具備しない内視鏡1の白色光XR68と比較すると、17増加した。なお、X線遮蔽コーティング層15およびX線遮蔽微粒子16の材料としては、第5実施の形態で説明した各種の材料を用いることができる。X線遮蔽コーティング層15の厚さは、WO3の場合、0.5μm以上であれば、内視鏡1の光量が10以上増加する、すなわちX線遮蔽コーティング層15だけでも0.5μm以上であれば光量が110以上となる効果が得られ、3μm以下であればライトガイドの可撓性を損なったりファイバが加工中に折れたりすることがない。またX線遮蔽微粒子16の占有率Pは、WO3の場合、0.5以上であれば効果があり、高いほどX線耐性値XRは増加し、5以下であればライトガイドを曲げたときに折れることがない。なお、X線遮蔽コーティング層15の形成方法として電気めっき法、無電解めっき法、有機金属液塗布法、または有機金属ペースト塗布法等を用いてもよい。以上の説明のように、ファイバ10EがX線遮蔽コーティング層15を有し、更にファイバ10Eの隙間にX線遮蔽微粒子16を有するライトガイド13Eを具備した内視鏡1Eは、X線耐性が、より向上している。また、内視鏡1A、1Bは、ライトガイド13のガラス組成の選択により、内視鏡1よりも良いX線耐性特性を示しているが、内視鏡1C~1Eで説明した各種の構成を用いることにより更に高性能化することも可能である。本発明は上述した実施の形態に限定されるものではなく、本発明の要旨を変えない範囲において、種々の変更、改変等ができる。本出願は、2010年10月12日に日本国に出願された特願2010-229986号を優先権主張の基礎として出願するものであり、上記の開示内容は、本願明細書、請求の範囲、図面に引用されたものとする。